(57)【要約】【課題】  充放電効率を向上させることができる集電体およびそれを用いた負極ならびに電池を提供する。【解決手段】  負極１０は、負極集電体１１と負極活物質層１２とを有している。負極集電体１１は、表面粗さ（Ｒｚ）が３μｍ以上１２μｍ以下の導電性基材１１Ａに、導電性基材１１Ａの表面粗さ（Ｒｚ）に対する厚みが３分の２以下である高分子層１１Ｂを設けた構成を有している。これにより、リチウムの吸蔵および放出に伴い負極活物質が膨張収縮しても、負極１０における導電性の低下を抑制することができ、充放電効率を向上させることができるようになっている。【選択図】  図１
2007066633.tif 000002
【特許請求の範囲】
【請求項１】
導電性基材と、この導電性基材に設けられた高分子化合物よりなる高分子層とを有し、
前記導電性基材の表面粗さ（Ｒｚ）は、３μｍ以上１２μｍ以下であり、
前記高分子層の厚みは、前記導電性基材の表面粗さ（Ｒｚ）に対して３分の２以下である
ことを特徴とする集電体。
【請求項２】
前記高分子層は、フッ化ビニリデンを成分として含む重合体を含有することを特徴とする請求項１記載の集電体。
【請求項３】
負極集電体と、この負極集電体に設けられた負極活物質層とを有する負極であって、
前記負極集電体は、導電性基材と、この導電性基材に設けられた高分子化合物よりなる高分子層とを有し、
前記導電性基材の表面粗さ（Ｒｚ）は、３μｍ以上１２μｍ以下であり、
前記高分子層の厚みは、前記導電性基材の表面粗さ（Ｒｚ）に対して３分の２以下である
ことを特徴とする負極。
【請求項４】
前記高分子層は、フッ化ビニリデンを成分として含む重合体を含有することを特徴とする請求項３記載の負極。
【請求項５】
前記負極活物質層は、電極反応物質を吸蔵および放出することが可能であり、構成元素として金属元素および半金属元素からなる群のうちの少なくとも１種を含む負極材料を含有することを特徴とする請求項３記載の負極。
【請求項６】
前記負極活物質層は、ケイ素（Ｓｉ）およびスズ（Ｓｎ）のうちの少なくとも一方を構成元素として含む材料を含有することを特徴とする請求項３記載の負極。
【請求項７】
正極および負極と共に電解質を備えた電池であって、
前記負極は、負極集電体と、この負極集電体に設けられた負極活物質層とを有し、
前記負極集電体は、導電性基材と、この導電性基材に設けられた高分子化合物よりなる高分子層とを有し、
前記導電性基材の表面粗さ（Ｒｚ）は、３μｍ以上１２μｍ以下であり、
前記高分子層の厚みは、前記導電性基材の表面粗さ（Ｒｚ）に対して３分の２以下である
ことを特徴とする電池。
【請求項８】
前記高分子層は、フッ化ビニリデンを成分として含む重合体を含有することを特徴とする請求項７記載の電池。
【請求項９】
前記負極は、電極反応物質を吸蔵および放出することが可能であり、構成元素として金属元素および半金属元素からなる群のうちの少なくとも１種を含む負極材料を含有することを特徴とする請求項７記載の電池。
【請求項１０】
前記負極は、ケイ素（Ｓｉ）およびスズ（Ｓｎ）のうちの少なくとも一方を構成元素として含む材料を含有することを特徴とする請求項７記載の電池。
【発明の詳細な説明】
【技術分野】
【０００１】
本発明は、高分子層を設けた集電体およびそれを用いた負極ならびに電池に関する。
【背景技術】
【０００２】
近年、モバイル機器の高性能化および多機能化に伴い、これらの電源としての二次電池についても高容量化が切望されている。このような要求に応える二次電池としては、例えば、リチウム二次電池があり、正極にコバルト酸リチウム、負極に黒鉛を用いたものが広く実用化されている。しかし、負極に黒鉛を用いた場合には、電池容量が飽和状態にあり、大幅な高容量化は極めて困難な状況にある。
【０００３】
そこで、負極に金属リチウムを用いることが検討されている。しかしながら、実用化には、リチウムの溶解析出効率の向上を図ることや、リチウムがデンドライト状に析出することを防止する必要がある。
【０００４】
また、最近では、負極にケイ素（Ｓｉ）あるいはスズ（Ｓｎ）などを用いることが検討されている（例えば、特許文献１参照）。これらの理論容量は炭素材料に比べて非常に大きく、電池容量を大幅に向上させることができる。
【特許文献１】特開２０００−３１１６８１号公報
【発明の開示】
【発明が解決しようとする課題】
【０００５】
しかしながら、ケイ素（Ｓｉ）あるいはスズ（Ｓｎ）などを用いた場合には、充放電に伴う膨張収縮により、活物質層が脱落してしまい、集電性の低下により充放電効率が低下してしまうという問題があった。
【０００６】
本発明はかかる問題点に鑑みてなされたもので、その目的は、充放電効率を向上させることができる集電体およびそれを用いた負極ならびに電池を提供することにある。
【課題を解決するための手段】
【０００７】
本発明による集電体は、導電性基材と、この導電性基材に設けられた高分子化合物よりなる高分子層とを有し、導電性基材の表面粗さ（Ｒｚ）は、３μｍ以上１２μｍ以下であり、高分子層の厚みは、導電性基材の表面粗さ（Ｒｚ）に対して３分の２以下のものである。
【０００８】
本発明による負極は、負極集電体と、この負極集電体に設けられた負極活物質層とを有するものであって、負極集電体は、導電性基材と、この導電性基材に設けられた高分子化合物よりなる高分子層とを有し、導電性基材の表面粗さ（Ｒｚ）は、３μｍ以上１２μｍ以下であり、高分子層の厚みは、導電性基材の表面粗さ（Ｒｚ）に対して３分の２以下のものである。
【０００９】
本発明による電池は、正極および負極と共に電解質を備えたものであって、負極は、負極集電体と、この負極集電体に設けられた負極活物質層とを有し、負極集電体は、導電性基材と、この導電性基材に設けられた高分子化合物よりなる高分子層とを有し、導電性基材の表面粗さ（Ｒｚ）は、３μｍ以上１２μｍ以下であり、高分子層の厚みは、導電性基材の表面粗さ（Ｒｚ）に対して３分の２以下のものである。
【発明の効果】
【００１０】
本発明の集電体および負極によれば、表面粗さ（Ｒｚ）が３μｍ以上１２μｍ以下の導電性基材に、導電性基材の表面粗さ（Ｒｚ）に対する厚みが３分の２以下である高分子層を設けるようにしたので、導電性の低下を抑制することができる。よって、この集電体および負極を用いた本発明の電池によれば、充放電効率を向上させることができる。
【００１１】
特に、負極に、電極反応物質を吸蔵および放出することが可能であり、構成元素として金属元素および半金属元素からなる群のうちの少なくとも１種を含む負極材料を含有する場合に、高い効果を得ることができる。
【発明を実施するための最良の形態】
【００１２】
以下、本発明の実施の形態について、図面を参照して詳細に説明する。
【００１３】
図１は本発明の一実施の形態に係る負極１０の構成を模式的に表すものである。負極１０は、例えば、負極集電体１１と、負極集電体１１に設けられた負極活物質層１２とを有している。なお、図１には負極活物質層１２が負極集電体１１の一面に設けられている場合を示したが、両面に設けるようにしてもよい。
【００１４】
負極集電体１１は、例えば、導電性基材１１Ａに、高分子化合物よりなる高分子層１１Ｂが設けられた構成を有しており、高分子層１１は、導電性基材１１Ａと、負極活物質層１２との間に設けられている。このように高分子層１１Ｂを設けることにより、負極活物質層１２が負極集電体１１から脱落してしまうことを抑制することができるようになっている。
【００１５】
導電性基材１１Ａは、例えば、銅（Ｃｕ），ニッケル（Ｎｉ）あるいはステンレスなどの金属材料により構成されている。高分子層１１Ｂを構成する高分子化合物としては、例えば、フッ化ビニリデンを成分として含む重合体、セルロースエーテルあるいはセルロースエーテルの少なくとも一部の置換基が変成されたものが挙げられる。フッ化ビニリデンを成分として含む重合体としては、例えば、ポリフッ化ビニリデンあるいはフッ化ビニリデンの共重合体などがある。共重合体としては、例えばフッ化ビニリデン−ヘキサフルオロプロピレン共重合体、フッ化ビニリデン−テトラフルオロエチレン共重合体，フッ化ビニリデン−クロロトリフルオロエチレン共重合体、フッ化ビニリデン−ヘキサフルオロプロピレン−テトラフルオロエチレン共重合体、あるいはこれらに更に他のエチレン性不飽和モノマーを共重合したものなどが挙げられる。共重合可能なエチレン性不飽和モノマーとしては、例えば、アクリル酸エステル，メタクリル酸エステル，酢酸ビニル，アクリロニトリル，アクリル酸，メタクリル酸，無水マレイン，ブタジエン，スチレン，Ｎ−ビニルピロリドン，Ｎ−ビニルピリジン，グリシジルメタクリレート，ヒドロキシエチルメタクリレートあるいはメチルビニルエーテルなどが挙げられる。フッ化ビニリデンを成分として含む重合体は、１種を単独で用いてもよく、複数種を混合して用いてもよい。また、セルロースエーテルとしては、例えば、カルボキシメチルセルロースが挙げられる。
【００１６】
導電性基材１１Ａの表面粗さは、ＪＩＳ  Ｂ  ０６０１−２００１で規格されている最大高さ（Ｒｚ）で、３μｍ以上１２μｍ以下の範囲内である。また、高分子層１１Ｂの厚みは、導電性基材１１Ｂの表面粗さ（Ｒｚ）に対して３分の２以下である。このような範囲とすることにより、導電性基材１１Ａの表面の一部は、高分子層１１Ｂが設けられていない露出領域を有している。これにより、負極集電体１１から負極活物質層１２が脱落してしまうことを抑制することができる共に、導電性基材１１Ａと負極活物質層１２との接触性が確保され、導電性の低下を抑制することができるようになっている。なお、高分子層１１Ｂの厚みは、導電性基材１１Ａの最深部からの厚みとし、例えば、断面ＳＥＭ（Scanning Electron Microscope；走査型電子顕微鏡）像および触針式膜厚計により測定することができる。また、導電性基材１１Ａの片面のみを、このような表面粗さ（Ｒｚ）としてもよいし、両面をこのような表面粗さ（Ｒｚ）としてもよい。更にまた、高分子層１１Ｂは、導電性基材１１Ａの片面のみに設けるようにしてもよく、両面に設けるようにしてもよい。但し、負極集電体１１の少なくとも片面は、導電性基材１１Ａの表面粗さ（Ｒｚ）が上述した範囲であり、更に上述した範囲の厚みを有する高分子層１１Ｂが設けられている。
【００１７】
負極活物質層１２は、負極活物質として、リチウム（Ｌｉ）などの電極反応物質を吸蔵および放出することが可能な負極材料のいずれか１種または２種以上を含んでいる。負極材料としては、例えば、リチウムを吸蔵および放出することが可能であり、金属元素および半金属元素のうちの少なくとも１種を構成元素として含む負極材料が挙げられる。このような負極材料を用いれば、高いエネルギー密度を得ることができるからである。この負極材料は金属元素あるいは半金属元素の単体でも合金でも化合物でもよく、また、これらの１種または２種以上の相を少なくとも一部に有するようなものでもよい。なお、本発明において、合金には２種以上の金属元素からなるものに加えて、１種以上の金属元素と１種以上の半金属元素とを含むものも含める。また、非金属元素を含んでいてもよい。その組織には固溶体，共晶（共融混合物），金属間化合物あるいはそれらのうちの２種以上が共存するものがある。
【００１８】
この負極材料を構成する金属元素あるいは半金属元素としては、例えば、リチウムと合金を形成可能なマグネシウム（Ｍｇ），ホウ素（Ｂ），アルミニウム（Ａｌ），ガリウム（Ｇａ），インジウム（Ｉｎ），ケイ素，ゲルマニウム（Ｇｅ），スズ，鉛（Ｐｂ），ビスマス（Ｂｉ），カドミウム（Ｃｄ），銀（Ａｇ），亜鉛（Ｚｎ），ハフニウム（Ｈｆ），ジルコニウム（Ｚｒ），イットリウム（Ｙ），パラジウム（Ｐｄ）あるいは白金（Ｐｔ）が挙げられる。これらは結晶質のものでもアモルファスのものでもよい。
【００１９】
中でも、この負極材料としては、短周期型周期表における４Ｂ族の金属元素あるいは半金属元素を構成元素として含むものが好ましく、特に好ましいのはケイ素およびスズの少なくとも一方を構成元素として含むものである。ケイ素およびスズは、リチウムを吸蔵および放出する能力が大きく、高いエネルギー密度を得ることができるからである。
【００２０】
スズの合金としては、例えば、スズ以外の第２の構成元素として、ケイ素，ニッケル，銅，鉄，コバルト（Ｃｏ），マンガン（Ｍｎ），亜鉛，インジウム，銀，チタン，ゲルマニウム，ビスマス，アンチモン（Ｓｂ），およびクロム（Ｃｒ）からなる群のうちの少なくとも１種を含むものが挙げられる。ケイ素の合金としては、例えば、ケイ素以外の第２の構成元素として、スズ，ニッケル，銅，鉄，コバルト，マンガン，亜鉛，インジウム，銀，チタン，ゲルマニウム，ビスマス，アンチモンおよびクロムからなる群のうちの少なくとも１種を含むものが挙げられる。
【００２１】
スズの化合物あるいはケイ素の化合物としては、例えば、酸素（Ｏ）あるいは炭素（Ｃ）を含むものが挙げられ、スズまたはケイ素に加えて、上述した第２の構成元素を含んでいてもよい。
【００２２】
なお、負極材料としては、リチウムを吸蔵および放出することが可能な炭素材料を用いてもよく、また、これらの炭素材料と、上述した負極材料とを共に用いるようにしてもよい。炭素材料は、充放電時に生じる結晶構造の変化が非常に少なく、例えば上述した負極材料と共に用いるようにすればようにすれば、高エネルギー密度を得ることができると共に、優れたサイクル特性を得ることができ、更に導電剤としても機能するので好ましい。
【００２３】
このような炭素材料としては、難黒鉛化炭素，易黒鉛化炭素，黒鉛，熱分解炭素類，コークス，ガラス状炭素類，有機高分子化合物焼成体，活性炭およびカーボンブラックなどの炭素材料のいずれか１種または２種以上を用いることができる。このうち、コークス類には、ピッチコークス，ニードルコークスあるいは石油コークスなどがあり、有機高分子化合物焼成体というのは、フェノール樹脂やフラン樹脂などの高分子化合物を適当な温度で焼成して炭素化したものをいう。
【００２４】
負極活物質層１２は、また、ポリフッ化ビニリデンあるいはスチレンブタジエンゴムなどの結着剤および導電剤などの他の材料を含んでいてもよい。
【００２５】
負極１０は、例えば、次のようにして作製することができる。まず、例えば、高分子化合物をＮ−メチル−２−ピロリドンなどの溶剤に溶解し、これを導電性基材１１Ａに塗布し、乾燥させて溶剤を除去することにより高分子層１１Ｂを形成し、負極集電体１１を形成する。また、高分子化合物を水などの分散媒に分散させ、加熱することにより高分子化合物を溶解して塗布するようにしてもよい。
【００２６】
続いて、例えば、負極活物質と、結着剤と、必要に応じて増粘剤とを混合して負極合剤を調製し、この負極合剤をＮ−メチル−２−ピロリドンあるいは水などの分散媒に分散させて負極合剤スラリーを作製する。次いで、この負極合剤スラリーを負極集電体１１に塗布し乾燥させ、圧縮成型することにより負極活物質層１２を形成し、図１に示した負極１０が形成される。
【００２７】
この負極１０は、例えば、次のようにして二次電池に用いられる。
【００２８】
図２は、その二次電池の断面構造を表すものである。この二次電池はいわゆる円筒型といわれるものであり、ほぼ中空円柱状の電池缶２１の内部に、帯状の正極３１と帯状の負極１０とがセパレータ３２を介して積層し巻回された巻回電極体３０を有している。電池缶２１は、例えばニッケルのめっきがされた鉄により構成されており、一端部が閉鎖され他端部が開放されている。電池缶２１の内部には、液状の電解質である電解液が注入され、セパレータ３２に含浸されている。また、巻回電極体３０を挟むように巻回周面に対して垂直に一対の絶縁板２２，２３がそれぞれ配置されている。
【００２９】
電池缶２１の開放端部には、電池蓋２４と、この電池蓋２４の内側に設けられた安全弁機構２５および熱感抵抗素子（Positive Temperature Coefficient；ＰＴＣ素子）２６とが、ガスケット２７を介してかしめられることにより取り付けられており、電池缶２１の内部は密閉されている。電池蓋２４は、例えば、電池缶２１と同様の材料により構成されている。安全弁機構２５は、熱感抵抗素子２６を介して電池蓋２４と電気的に接続されており、内部短絡あるいは外部からの加熱などにより電池の内圧が一定以上となった場合にディスク板２５Ａが反転して電池蓋２４と巻回電極体３０との電気的接続を切断するようになっている。熱感抵抗素子２６は、温度が上昇すると抵抗値の増大により電流を制限し、大電流による異常な発熱を防止するものである。ガスケット２７は、例えば、絶縁材料により構成されており、表面にはアスファルトが塗布されている。
【００３０】
巻回電極体３０の中心にはセンターピン３３が挿入されている。巻回電極体３０の正極３１にはアルミニウムなどよりなる正極リード３４が接続されており、負極１０にはニッケルなどよりなる負極リード３５が接続されている。正極リード３４は安全弁機構２５に溶接されることにより電池蓋２４と電気的に接続されており、負極リード３５は電池缶２１に溶接され電気的に接続されている。
【００３１】
図３は図２に示した巻回電極体３０の一部を拡大して表すものである。負極１０は上述した構成を有している。これにより、導電性の低下を抑制することができるようになっている。なお、図３では、負極活物質層１２は、負極集電体１１の両面に形成されているように表されている。
【００３２】
正極３１は、例えば、対向する一対の面を有する正極集電体３１Ａの両面あるいは片面に正極活物質層３１Ｂが設けられた構造を有している。正極集電体３１Ａは、例えば、アルミニウム箔などの金属箔により構成されている。正極活物質層３１Ｂは、例えば、正極活物質として、電極反応物質であるリチウムを吸蔵および放出することが可能な正極材料のいずれか１種または２種以上を含んでおり、必要に応じて人造黒鉛あるいはカーボンブラックなどの導電剤およびポリフッ化ビニリデンなどの結着剤を含んでいてもよい。
【００３３】
リチウムを吸蔵および放出することが可能な正極材料としては、例えば、リチウム酸化物，リチウムリン酸化物，リチウム硫化物あるいはリチウムを含む層間化合物などのリチウム含有化合物が適当であり、２種以上を混合して用いてもよい。特に、エネルギー密度を高くするには、一般式Ｌｉx ＭＩＯ2 あるいはＬｉy ＭIIＰＯ4 で表されるリチウム複合酸化物あるいはリチウムリン酸化物が好ましい。なお、式中、ＭＩおよびＭIIは１種類以上の遷移金属を表し、例えば、コバルト（Ｃｏ），ニッケル，マンガン，鉄，アルミニウム，バナジウム（Ｖ）およびチタンのうちの少なくとも１種が好ましい。ｘおよびｙの値は電池の充放電状態によって異なり、通常、０．０５≦ｘ≦１．１０、０．０５≦ｙ≦１．１０の範囲内の値である。Ｌｉx ＭＩＯ2 で表されるリチウム複合酸化物の具体例としては、ＬｉＣｏＯ2 ，ＬｉＮｉＯ2 ，ＬｉＮｉ0.5 Ｃｏ0.5 Ｏ2 ，ＬｉＮｉ0.5 Ｃｏ0.3 Ｍｎ0.2 Ｏ2 、あるいはスピネル型結晶構造を有するＬｉＭｎ2 Ｏ4 などが挙げられる。また、Ｌｉy ＭIIＰＯ4 で表されるリチウムリン酸化物の具体例としては、ＬｉＦｅＰＯ4 ，ＬｉＦｅ0.5 Ｍｎ0.5 ＰＯ4 などが挙げられる。
【００３４】
セパレータ３２は、例えば、ポリテトラフルオロエチレン，ポリプロピレンあるいはポリエチレンなどの合成樹脂製の多孔質膜、またはセラミック製の多孔質膜により構成されており、これら２種以上の多孔質膜を積層した構造とされていてもよい。
【００３５】
セパレータ３２には、液状の電解質である電解液が含浸されている。この電解液は、例えば溶媒と、この溶媒に溶解された電解質塩とを含んでいる。
【００３６】
溶媒としては、例えば、炭酸プロピレン、炭酸エチレン、炭酸ブチレン、炭酸ジエチル、炭酸ジメチル、炭酸エチルメチル、１，３−ジオキソール−２−オン，４−ビニル−１，３−ジオキソラン−２−オン、エチレンスルフィド、γ−ブチロラクトン、１，２−ジメトキシエタン、１，２−ジエトキシエタン、テトラヒドロフラン、２−メチルテトラヒドロフラン、１，３−ジオキソラン、４−メチル−１，３−ジオキソラン、ジエチルエーテル、スルホラン、メチルスルホラン、アセトニトリル、プロピオニトリル、酢酸エステル、酪酸エステル、プロピオン酸エステルなどが挙げられる。溶媒には、いずれか１種を単独で用いてもよく、複数種を混合して用いてもよい。
【００３７】
電解質塩としては、例えば、ＬｉＰＦ6 ，ＬｉＡｓＦ6 ，ＬｉＢＦ4 ，ＬｉＣｌＯ4 ，ＬｉＢ（Ｃ6 Ｈ5 ）4 ，ＬｉＣＨ3 ＳＯ3 ，ＬｉＣＦ3 ＳＯ3 ，ＬｉＮ（ＣＦ3 ＳＯ2 ）2 ，ＬｉＮ（Ｃ2 Ｆ5 ＳＯ2 ）2 ，ＬｉＮ（Ｃ4 Ｆ9 ＳＯ2 ）（ＣＦ3 ＳＯ2 ），ＬｉＣ（ＣＦ3 ＳＯ2 ）3 ，ＬｉＣ4 Ｆ9 ＳＯ3 ，ＬｉＡｌＣｌ4 、ＬｉＳｉＦ6 、ＬｉＣｌあるいはＬｉＢｒなどのリチウム塩が挙げられる。電解質塩には、１種を単独で用いてもよく、複数種を混合して用いてもよい。
【００３８】
この二次電池は、例えば、次のようにして製造することができる。
【００３９】
まず、例えば、上述したようにして負極１０を作製する。また、例えば、正極活物質と、必要に応じて導電剤および結着剤とを混合して正極合剤を調製し、この正極合剤をＮ−メチル−２−ピロリドンなどの分散媒に分散させて正極合剤スラリーを作製する。次いで、この正極合剤スラリーを正極集電体３１Ａに塗布し乾燥させ、圧縮成型することにより正極活物質層３１Ｂを形成し、正極３１を作製する。
【００４０】
続いて、正極集電体３１Ａに正極リード３４を溶接などにより取り付けると共に、負極集電体１１に負極リード３５を溶接などにより取り付ける。そののち、正極３１と負極１０とをセパレータ３２を介して積層して巻回し、正極リード３４の先端部を安全弁機構２５に溶接すると共に、負極リード３５の先端部を電池缶２１に溶接して、巻回した正極３１および負極１０を一対の絶縁板２２，２３で挟み電池缶２１の内部に収納する。次いで、例えば、電解液を電池缶２１の内部に注入し、セパレータ３２に含浸させる。そののち、電池缶２１の開口端部に電池蓋２４，安全弁機構２５および熱感抵抗素子２６をガスケット２７を介してかしめることにより固定する。これにより、図２および図３に示した二次電池が形成される。
【００４１】
この二次電池では、充電を行うと、正極３１からリチウムイオンが放出され、セパレータ３２に含浸された電解液を介して、負極１０に吸蔵される。次いで、放電を行うと、負極１０からリチウムイオンが放出され、セパレータ３２に含浸された電解液を介して、正極３１に吸蔵される。その際、負極活物質、特にリチウムを吸蔵および放出することが可能であり、金属元素および半金属元素のうちの少なくとも１種を構成元素として含む負極材料は、激しく膨張収縮するが、表面粗さ（Ｒｚ）が３μｍ以上１２μｍ以下の導電性基材１１Ａに、導電性基材１１Ａの表面粗さ（Ｒｚ）に対する厚みが３分の２以下である高分子層１１Ｂが設けられているので、導電性の低下が抑制される。
【００４２】
このように本実施の形態に係る負極１０によれば、表面粗さ（Ｒｚ）が３μｍ以上１２μｍ以下の導電性基材１１Ａに、導電性基材１１Ａの表面粗さ（Ｒｚ）に対する厚みが３分の２以下である高分子層１１Ｂを設けるようにしたので、導電性の低下を抑制することができる。よって、負極１０を用いた本実施の形態に係る二次電池によれば、充放電効率を向上させることができる。
【００４３】
特に、負極１０にリチウムを吸蔵および放出することが可能であり、構成元素として金属元素および半金属元素からなる群のうちの少なくとも１種を含む負極材料を含有する場合に、高い効果を得ることができる。
【実施例】
【００４４】
更に、本発明の具体的な実施例について詳細に説明する。
【００４５】
（実施例１−１−１，１−１−２，１−２−１，１−２−２）
図４に示したコイン型の二次電池を作製した。この二次電池は、正極４１と、負極１０とを電解液を含浸させたセパレータ４２を介して積層し、外装缶４３と外装カップ４４との間に挟み、ガスケット４５を介してかしめたものである。まず、高分子化合物として重量平均分子量が６０万のポリフッ化ビニリデンと、溶剤としてＮ−メチル−２−ピロリドンとを、ポリフッ化ビニリデン：Ｎ−メチル−２−ピロリドン＝５：９５の質量比で混合し撹拌したポリフッ化ビニリデン／Ｎ−メチル−２−ピロリドン溶液を、導電性基材１１Ａとして電解銅箔に塗布し、乾燥して溶剤を揮発させることにより、ポリフッ化ビニリデンよりなる高分子層１１Ｂを形成し、負極集電体１１を作製した。その際、ポリフッ化ビニリデン／Ｎ−メチル−２−ピロリドン溶液の塗布量を調整することにより、高分子層１１Ｂの厚みを制御した。電解銅箔の厚みおよび表面粗さ（Ｒｚ）は、実施例１−１−１，１−１−２ではそれぞれ１５μｍおよび３μｍとし、実施例１−２−１，１−２−２ではそれぞれ２５μｍおよび６μｍとした。高分子層１１Ｂの厚みは、実施例１−１−１では１．０μｍとし、実施例１−１−２では２．０μｍとし、実施例１−２−１では１．０μｍとし、実施例１−２−２では４．０μｍとした。なお、これらの高分子層１１Ｂの厚みは、表面粗さ（Ｒｚ）に対して３分の２以下である。
【００４６】
続いて、負極活物質として平均粒径が１μｍのケイ素粉末と、結着剤としてポリフッ化ビニリデンとを、ケイ素粉末：ポリフッ化ビニリデン＝９０：１０の質量比で混合し、分散媒としてＮ−メチル−２−ピロリドンに分散して負極合剤スラリーとした。この負極合剤スラリーを上述した負極集電体１１の片面に均一に塗布し、乾燥させたのち、ロールプレス機を用いて圧縮成型することで負極活物質層１２を形成し、負極集電体１１および負極活物質層１２を一括して直径１６ｍｍの円盤状に裁断することにより負極１０を作製した。負極活物質層１２の厚みは、導電性基材１１Ａの最深部から８μｍとした。
【００４７】
また、正極活物質として平均粒径が５μｍコバルト酸リチウム（ＬｉＣｏＯ2 ）粉末と、導電剤としてカーボンブラックと、結着剤としてポリフッ化ビニリデンとを、コバルト酸リチウム粉末：カーボンブラック：ポリフッ化ビニリデン＝９２：３：５の質量比で混合し、分散媒としてＮ−メチル−２−ピロリドンに分散して正極合剤スラリーとした。次いで、この正極合剤スラリーを厚み２０μｍのアルミニウム箔よりなる正極集電体４１Ａの片面に塗布して乾燥させ、ロールプレス機で圧縮成型して正極活物質層４１Ｂを形成し、正極集電体４１Ａおよび正極活物質層４１Ｂを一括して直径１５ｍｍの円盤状に裁断することにより、正極４１を作製した。
【００４８】
続いて、炭酸エチレンと炭酸ジメチルとを、炭酸エチレン：炭酸ジメチル＝３：７の質量比で混合した混合溶媒に、１，３−ジオキソール−２−オンを５質量％添加し、電解質塩としてＬｉＰＦ6 を溶解させて電解液を作製した。電解液におけるＬｉＰＦ6 の濃度は、１ｍｏｌ／ｌとした。
【００４９】
そののち、外装カップ４４に負極１０および厚み２５μｍのポリプロピレン製のセパレータ４２をこの順に配置し、セパレータ４２の上から電解液を注ぎ、正極４１を入れた外装缶４３を被せてガスケット４５を介してかしめた。これにより、直径２０ｍｍ、厚み１．６ｍｍのコイン型の二次電池を得た。
【００５０】
実施例１−１−１，１−１−２，１−２−１，１−２−２に対する比較例１−１−１，１−２−１として、高分子層を形成しなかったことを除き、他は実施例１−１−１，１−１−２，１−２−１，１−２−２と同様にして二次電池を作製した。また、比較例１−１−２，１−２−２として、導電性基材の表面粗さ（Ｒｚ）に対する高分子層の厚みを３分の２よりも大きくしたことを除き、他は実施例１−１−１，１−１−２，１−２−１，１−２−２と同様にして二次電池を作製した。具体的には、高分子層の厚みを、比較例１−１−２では４．０μｍとし、比較例１−２−２では５．０μｍとした。
【００５１】
更に、比較例１−３−１，１−３−２として、導電性基材の表面粗さ（Ｒｚ）を１５μｍとしたことを除き、他は実施例１−１−１，１−１−２，１−２−１，１−２−２と同様にして二次電池を作製した。その際、導電性基材の厚みは３５μｍとし、高分子層の厚みは２．０μｍまたは８．０μｍとした。
【００５２】
作製した実施例および比較例の二次電池について充放電を行い、サイクル特性を調べた。その際、充電は、２５℃の環境中において、１ｍＡ／ｃｍ2 の定電流密度で電池電圧が４．２Ｖになるまで行なったのち、４．２Ｖの定電圧で電流密度が０．０２ｍＡ／ｃｍ2 に達するまで行い、放電は、１ｍＡ／ｃｍ2 の定電流密度で電池電圧が２．５Ｖになるまで行った。サイクル特性は、この充放電を繰り返し、初回放電容量（１サイクル目の放電容量）に対する５０サイクル目の放電容量維持率、すなわち、（５０サイクル目の放電容量／初回放電容量）×１００％から求めた。結果を表１に示す。なお、充電の際には、初回の充電における負極１０の利用率を、金属リチウムが析出しないように設計した。
【００５３】
【表１】
2007066633.tif 000003
【００５４】
表１に示したように、導電性基材１１Ａの表面粗さ（Ｒｚ）に対する高分子層１１Ｂの厚みを３分の２以下とした実施例１−１−１，１−１−２，１−２−１，１−２−２によれば、高分子層を設けていない比較例１−１−１，１−２−１よりも、あるいは導電性基材の表面粗さ（Ｒｚ）に対する高分子層の厚みを３分の２超とした比較例１−１−２，１−２−２よりも、放電容量維持率が向上した。
【００５５】
また、導電性基材１１Ａの表面粗さ（Ｒｚ）を３μｍ以上１２μｍ以下とした実施例１−１−１，１−１−２，１−２−１，１−２−２によれば、導電性基材の表面粗さ（Ｒｚ）をこの範囲外とした比較例１−３−１，１−３−２よりも、放電容量維持率が向上した。
【００５６】
すなわち、表面粗さ（Ｒｚ）が３μｍ以上１２μｍ以下の導電性基材１１Ａに、導電性基材１１Ａの表面粗さ（Ｒｚ）に対する厚みが３分の２以下である高分子層１１Ｂを設けるようにすれば、サイクル特性を向上させることができることが分かった。
【００５７】
（実施例２−１，２−２）
負極活物質としてコバルト−スズ金属間化合物を用いたことを除き、他は実施例１−１−１，１−１−２，１−２−１，１−２−２と同様にしてコイン型の二次電池を作製した。その際、負極集電体１１において、導電性基材１１Ａである電解銅箔の厚みおよび表面粗さ（Ｒｚ）は、それぞれ３５μｍおよび１２ｍとし、高分子層１１Ｂの厚みは、２．０μｍまたは８．０μｍとした。なお、これらの高分子層１１Ｂの厚みは、表面粗さ（Ｒｚ）に対して３分の２以下である。
【００５８】
また、負極１０は、負極活物質として平均粒径が１５μｍのコバルト−スズ金属間化合物７５質量％と、負極活物質および導電剤である炭素材料２０質量％と、増粘剤としてカルボキシメチルセルロース２質量％と、結着剤としてスチレンブタジエンゴム３質量％とを混合し、分散媒である純水に分散した負極合剤スラリーを、上述した負極集電体１１の片面に均一に塗布し、乾燥させたのち、ロールプレス機を用いて圧縮成形することで負極活物質層１２を形成し、負極集電体１１および負極活物質層１２を一括して直径１６ｍｍの円盤状に裁断することにより作製した。負極活物質層１２の厚みは、導電性基材１１Ａの最深部から４０μｍとした。
【００５９】
実施例２−１，２−２に対する比較例２−１として、高分子層を形成しなかったことを除き、他は実施例２−１，２−２と同様にして二次電池を作製した。また、比較例２−２として、導電性基材の表面粗さ（Ｒｚ）に対する高分子層の厚みを３分の２よりも大きくしたことを除き、他は実施例２−１，２−２と同様にして二次電池を作製した。具体的には、高分子層の厚みを１０．０μｍとした。
【００６０】
作製した実施例および比較例の二次電池について、実施例１−１−１、１−１−２，１−２−１，１−２−２と同様にしてサイクル特性を調べた。結果を表２に示す。
【００６１】
【表２】
2007066633.tif 000004
【００６２】
表２から分かるように、導電性基材１１Ａの表面粗さ（Ｒｚ）に対する高分子層１１Ｂの厚みを３分の２以下とした実施例２−１，２−２によれば、高分子層を設けていない比較例２−１よりも、あるいは導電性基材の表面粗さ（Ｒｚ）に対する高分子層の厚みを３分の２超とした比較例２−２よりも、放電容量維持率が向上した。
【００６３】
すなわち、他の負極活物質を用いた場合にも、表面粗さ（Ｒｚ）が３μｍ以上１２μｍ以下の導電性基材１１Ａに、導電性基材１１Ａの表面粗さ（Ｒｚ）に対する厚みが３分の２以下である高分子層１１Ｂを設けるようにすれば、サイクル特性を向上させることができることが分かった。
【００６４】
以上、実施の形態および実施例を挙げて本発明を説明したが、本発明は実施の形態および実施例に限定されず、種々の変形が可能である。例えば、上記実施の形態では、円筒型の二次電池を具体的に挙げて説明し、更に上記実施例では、コイン型の二次電池についても説明したが、本発明は、角型，ボタン型，薄型，大型あるいはラミネートフィルムなどの外装部材を用いた他の形状を有する二次電池、または積層構造などの他の構造を有する二次電池についても同様に適用することができる。また、本発明は、二次電池に限らず、一次電池などの他の電池についても同様に適用することができる。
【００６５】
更に、上記実施の形態および実施例では、電極反応物質としてリチウムを用いる電池について説明したが、ナトリウム（Ｎａ）あるいはカリウム（Ｋ）などの他のアルカリ金属、またはマグネシウムあるいはカルシウム（Ｃａ）などのアルカリ土類金属、またはアルミニウムなどの他の軽金属を用いる場合についても、本発明を適用することができる。その際、電極反応物質を吸蔵および放出することが可能な正極活物質あるいは溶媒などは、その電極反応物質に応じて選択される。
【００６６】
更にまた、上記実施の形態および実施例では、電解質として電解液を用いる場合について説明したが、電解液を高分子化合物などの保持体に保持させたいわゆるゲル状の電解質、またはイオン伝導性を有する固体電解質を用いてもよい。ゲル状の電解質に用いる高分子化合物としては、例えばポリフッ化ビニリデンあるいはフッ化ビニリデンとヘキサフルオロプロピレンとの共重合体などのフッ素系高分子化合物、ポリエチレンオキサイドあるいはポリエチレンオキサイドを含む架橋体などのエーテル系高分子化合物、ポリアクリロニトリル、ポリメタクリレートあるいはポリアクリレートを繰返し単位として含むものなどが挙げられる。特に、酸化還元安定性の点からは、フッ素系高分子化合物が望ましい。高分子化合物には、いずれか１種を単独で用いてもよく、２種以上を混合して用いてもよい。
【００６７】
固体電解質には、例えば、イオン伝導性を有する高分子化合物に電解質塩を分散させた高分子固体電解質、またはイオン伝導性ガラスあるいはイオン性結晶などよりなる無機固体電解質を用いることができる。このとき、高分子化合物としては、例えば、ポリエチレンオキサイドあるいはポリエチレンオキサイドを含む架橋体などのエーテル系高分子化合物、ポリメタクリレートあるいはポリアクリレートなどのエステル系高分子化合物を単独あるいは混合して、または分子中に共重合させて用いることができる。また、無機固体電解質としては、窒化リチウムあるいはヨウ化リチウムなどを用いることができる。
【図面の簡単な説明】
【００６８】
【図１】本発明の一実施の形態に係る負極の構成を表す断面図である。
【図２】図１に示した負極を用いた二次電池の構成を表す断面図である。
【図３】図２で示した巻回電極体の一部を拡大した断面図である。
【図４】実施例で作製した二次電池の断面図である。
【符号の説明】
【００６９】
１０…負極、１１…負極集電体、１１Ａ…導電性基材、１１Ｂ…高分子層、１２…負極活物質層、２１…電池缶、２２，２３…絶縁板、２４…電池蓋、２５…安全弁機構、２５Ａ…ディスク板、２６…熱感抵抗素子、２７，４５…ガスケット、３０…巻回電極体、３１，４１…正極、３１Ａ，４１Ａ…正極集電体、３１Ｂ，４１Ｂ…正極活物質層、３２，４２…セパレータ、３３…センターピン、３４…正極リード、３５…負極リード、４３…外装缶、４４…外装カップ。
【図１】
2007066633.tif 000005
【図２】
2007066633.tif 000006
【図３】
2007066633.tif 000007
【図４】
2007066633.tif 000008